(57)【要約】【課題】汚泥または廃水の処理においてわずかな添加量で凝結性能に優れ、良好な水質を得る一方で固液分離後のスラッジ量を削減することができ、また、脱水ケーキを低含水率化することができる有機凝結剤およびそれを用いた廃水処理方法を提供する。【解決手段】カチオン性単量体とその他共重合可能な単量体を多価チオール連鎖移動剤および／または片末端がエチレン性不飽和基であるポリアルキレンオキサイドオリゴマーを用いてラジカル重合して得られる有機凝結剤とそれを使用した廃水処理方法。【選択図】なし【特許請求の範囲】
【請求項１】
カチオン性単量体（Ａ）と共重合可能な単量体を多価チオール連鎖移動剤（Ｂ）を用いてラジカル重合して得られる固有粘度が０．０１［ｄｌ／ｇ］以上、１０［ｄｌ／ｇ］以下である共重合体からなる有機凝結剤。
（Ａ）：ジアルキルアミノアルキル（メタ）アクリレートの４級塩
2015066549.tif 000009
Ｅ−［−（ＣＨ２）ｒ−Ｏ−ＣＯ−（ＣＨ２）ｓ−ＣＨ（ＳＨ）−ＣＨ３］ｎ
Ｅは多価アルコールから末端ＯＨを除いた基またはイソシアヌル酸からＨを除いた基    ｒ、ｓは０または１以上２０以下の整数、ｎは３以上２０以下の整数
【請求項２】
カチオン性単量体（Ａ）と共重合可能な単量体を片末端がエチレン性不飽和基であるポリアルキレンオキサイドオリゴマー（Ｃ）を用いてラジカル重合して得られる固有粘度が０．０１［ｄｌ／ｇ］以上、１０［ｄｌ／ｇ］以下である共重合体からなる有機凝結剤。
（Ｃ）：エチレン性不飽和基がＲ１ＣＨ＝Ｃ（Ｒ２）−Ｘ−であるポリアルキレンオキサイドオリゴマー
Ｒ１、Ｒ２はＨまたは炭素数１〜３のアルキル基、ＸはＲ３Ｏ、またはＯでＲ３は炭素数１〜４のアルキレン基
【請求項３】
カチオン性単量体（Ａ）と共重合可能な単量体を多価チオール連鎖移動剤（Ｂ）と片末端がエチレン性不飽和基であるポリアルキレンオキサイドオリゴマー（Ｃ）の両方を用いてラジカル重合して得られる固有粘度が０．０１［ｄｌ／ｇ］以上、１０［ｄｌ／ｇ］以下である共重合体からなる有機凝結剤。
【請求項４】
多価チオール連鎖移動剤（Ｂ）の添加量が全単量体質量に対し１００ｐｐｍ〜２００００ｐｐｍである請求項１または３に記載の有機凝結剤
【請求項５】
片末端がエチレン性不飽和基であるポリアルキレンオキサイドオリゴマーの添加量が全単量体とオリゴマーの合計ｍｏｌに対し、０．０１ｍｏｌ％〜２ｍｏｌ％である、請求項２または３に記載の有機凝結剤
【請求項６】
請求項１〜５のいずれかに記載の有機凝結剤を用いた廃水処理方法
【請求項７】
請求項１〜５のいずれかに記載の有機凝結剤を用いた製紙廃水の処理方法
【発明の詳細な説明】
【技術分野】
【０００１】本発明は、有機凝結剤とそれを用いた廃水の処理方法に関する。
【背景技術】
【０００２】  従来、廃水処理方法として、廃水に無機凝結剤を添加混合後高分子凝集剤を添加混合することにより廃水中の懸濁物を凝集沈殿させる方法がある。無機凝結剤は荷電中和作用により廃水中の懸濁物の表面電荷を中和し懸濁物同士の反発力を小さくしながら懸濁物を凝結させる作用がある。これに高分子凝集剤を加えて生成させた凝集フロックを固液分離することにより懸濁物を廃水から除去する。しかし、この方法は多量の無機凝結剤が必要となるため、廃水処理後の固液分離で生じるスラッジ量が多量になり、スラッジの処理コストが上昇する問題点を有している。【０００３】  凝結剤の添加量を低減するため、無機凝結剤に代わり有機凝結剤を使用することが検討されており、ポリジアリルジメチルアンモニウムクロライド（特許文献１）やポリアミン類（特許文献２）を用いた有機凝結剤やそれらを用いた廃水処理方法が提案されているが、特定の廃水には効果があるものの無機凝結剤に代わるものとしての性能は不十分である。これらを解決するため、近年、カチオン性単量体としてアミノ基を有する（メタ）アクリレートを用いた有機凝結剤の検討（特許文献３，４）が行われており、特定の組成範囲や分子量の有機凝結剤やそれを用いた廃水の処理方法が提案されている。しかしながら、これらの先行技術は一定の効果が得られるものの性能的には無機凝結剤に代わるには未だ不十分である。
【先行技術文献】
【特許文献】
【０００４】
【特許文献１】特開２００１−３８１０４号公報
【特許文献２】特開２００９−１２５６４９号公報
【特許文献３】特開２０１１−１３１１６５号公報
【特許文献４】特開２０１１−１３９９９７号公報
【特許文献５】特許第３９７７５３４号公報
【特許文献６】特開２００７−２９７６６号公報
【特許文献７】特許第４１２６９３１号公報
【発明の概要】
【発明が解決しようとする課題】
【０００５】本発明の目的は、上記の課題を解決し、汚泥または廃水の処理においてわずかな添加量で凝結性能に優れ、良好な水質（濁度やＳＳ量、ＣＯＤ等）を得る一方で固液分離後のスラッジ量を削減することができ、また、脱水ケーキを低含水率化することができる有機凝結剤を提供すること、およびそれを用いた廃水処理方法を提供することである。
【課題を解決するための手段】
【０００６】本発明者らは、鋭意検討の結果、本発明に到達した。すなわち、【０００７】（１）カチオン性単量体（Ａ）と共重合可能な単量体を多価チオール連鎖移動剤（Ｂ）を用いてラジカル重合して得られる固有粘度が０．０１［ｄｌ／ｇ］以上、１０［ｄｌ／ｇ］以下である共重合体からなる有機凝結剤。
（Ａ）：ジアルキルアミノアルキル（メタ）アクリレートの４級塩
2015066549.tif 000002
Ｅ−［−（ＣＨ２）ｒ−Ｏ−ＣＯ−（ＣＨ２）ｓ−ＣＨ（ＳＨ）−ＣＨ３］ｎ
Ｅは多価アルコールから末端ＯＨを除いた基またはイソシアヌル酸からＨを除いた基  、ｓは０または１以上２０以下の整数、ｎは３以上２０以下の整数【０００８】（２）カチオン性単量体（Ａ）と共重合可能な単量体を片末端がエチレン性不飽和基であるポリアルキレンオキサイドオリゴマー（Ｃ）を用いてラジカル重合して得られる固有粘度が０．０１［ｄｌ／ｇ］以上、１０［ｄｌ／ｇ］以下である共重合体からなる有機凝結剤。
（Ｃ）：エチレン性不飽和基がＲ１ＣＨ＝Ｃ（Ｒ２）−Ｘ−であるポリアルキレンオキサイドオリゴマー
Ｒ１、Ｒ２はＨまたは炭素数１〜３のアルキル基、ＸはＲ３Ｏ、またはＯでＲ３は炭素数１〜４のアルキレン基【０００９】（３）カチオン性単量体（Ａ）と共重合可能な単量体を多価チオール連鎖移動剤（Ｂ）と片末端がエチレン性不飽和基であるポリアルキレンオキサイドオリゴマー（Ｃ）の両方を用いてラジカル重合して得られる固有粘度が０．０１［ｄｌ／ｇ］以上、１０［ｄｌ／ｇ］以下である共重合体からなる有機凝結剤。【００１０】（４）：多価チオール連鎖移動剤（Ｂ）の添加量が全単量体質量に対し１００ｐｐｍ〜２００００ｐｐｍである（１）または（３）に記載の有機凝結剤。【００１１】（５）：片末端がエチレン性不飽和基であるポリアルキレンオキサイドオリゴマーの添加量が全単量体とオリゴマーの合計ｍｏｌに対し、０．０１ｍｏｌ％〜２ｍｏｌ％である、（２）または（３）に記載の有機凝結剤。【００１２】（６）：（１）〜（５）のいずれかに記載の有機凝結剤を用いた廃水処理方法。【００１３】（７）：（１）〜（５）のいずれかに記載の有機凝結剤を用いた製紙廃水の処理方法。
【発明の効果】
【００１４】  本発明により、汚泥または廃水の処理においてわずかな添加量で凝結性能に優れ、良好な水質を得る一方で固液分離後のスラッジ量を削減することができ、また、脱水ケーキを低含水率化することができる有機凝結剤およびそれを用いた廃水処理方法を提供する。
【発明を実施するための形態】
【００１５】  本発明の有機凝結剤は、カチオン性単量体と共重合可能なその他の単量体をラジカル重合する際に、多価チオール連鎖移動剤および／または片末端がエチレン性不飽和基であるポリアルキレンオキサイドオリゴマーを用いて重合することにより得られるポリマーであるが、２つの効果により優れた性能を発揮する。
【００１６】  １つ目の効果は分岐剤として多価チオール連鎖移動剤を用い、分子量を調節しながら星形のような高度に分岐したカチオン性ポリマーを得ることができることである。この分岐構造を有するポリマーはリニアポリマーに比べて、懸濁物質に接触する部位が多くなり効果的に荷電中和しながら凝結することで性能が向上する。また、分岐部分の電荷密度が見かけ上大きくなるため、より強力に荷電中和しながら凝結することで性能が向上する。さらに多価チオール連鎖移動剤は疎水性を有しているため、ポリマーに疎水基を導入することができ、その相互作用により凝結粒子および高分子凝集剤処理後の凝集フロックを高密度にすることで結果として凝結性能を向上させることと、廃水中に溶解しているアニオン性物質を不溶化し、凝結処理性能を高める効果がある。
【００１７】  多価チオール連鎖移動剤を用いた高分子凝集剤に関する先行技術（特許文献５）があるが、これは高分子凝集剤の分子量分布を狭くすることが目的で、意図的な分岐をさせる記載はなく、使用量も少量であるので凝結剤レベルの分子量にはならず、また有機凝結剤に関する記載もないので本発明の範疇ではない。
【００１８】  多価チオール連鎖移動剤としては、分岐をさせるためチオール基を有する側鎖が３つ以上必要である。また、チオール基は末端に１級または２級状態で存在していることが好ましい。中心となる核としては多価アルコールまたはイソシアヌル酸が挙げられる。具体的にはトリメチロールエタン  トリス（３−メルカプトプロピオネート）、トリメチロールプロパン  トリス（３−メルカプトプロピオネート）、ペンタエリスリトール  テトラキス（３−メルカプトプロピオネート）、ジペンタエリスリトール  ヘキサキス（３−メルカプトプロピオネート）、トリス−［（３−メルカプトプロピオニルオキシ）−エチル］−イソシアヌレート、トリメチロールエタン  トリス（３−メルカプトブチレート）、トリメチロールプロパン  トリス（３−メルカプトブチレート）ペンタエリスリトール  テトラキス（３−メルカプトブチレート）、や１、３，５−トリス（３−メルカプトブチリルオキシエチル）−１，３，５−トリアジン‐２，４，６（１Ｈ，３Ｈ，５Ｈ）−トリオンなどが挙げられ、これらを単独または２種以上使用しても良い。これらの中で好ましくはペンタエリスリトール  テトラキス（３−メルカプトプロピオネート）または、ペンタエリスリトール  テトラキス（３−メルカプトブチレート）である。連鎖移動剤の使用量としては全単量体重量に対して１００ｐｐｍ〜２００００ｐｐｍであり、５００ｐｐｍ〜１００００ｐｐｍであることが好ましい。１００ｐｐｍ以下だと分岐したポリマー量が極端に少なく、また、凝結剤としては分子量が高すぎるポリマーしか得られない。２００００ｐｐｍ以上であると、ポリマーが小さくなりすぎて凝結剤としての効果が発揮されない。
【００１９】  ２つ目の効果は、片末端がエチレン性不飽和基であるポリアルキレンオキサイドオリゴマーの存在下でラジカル重合することにより、ポリアルキレンオキサイド鎖をグラフト重合したポリマーを得ることができることである。ポリアルキレンオキサイド鎖はカチオン性単量体より疎水的であり、本発明の有機凝結剤に適度な疎水性を付与することができる。適度な疎水性を付与することより、荷電中和を妨げずに、凝結粒子や、凝結粒子を高分子凝集剤で処理した凝集フロックが、疎水基同士の相互作用で高密度になり、結果として凝結性能を向上させることと、廃水中に溶解しているアニオン性物質を不溶化し、凝結処理性能を高めることができる。
【００２０】  ポリマーに疎水性を付与する技術としては疎水性（メタ）アクリル酸誘導体を共重合させた有機凝結剤に関する先行技術（特許文献６）があるが、水に対する溶解性が低すぎるために共重合性が悪かったり、重合過程でゲル化することや、疎水性が強すぎるために荷電中和能力が低下する問題がある。
【００２１】  一方、方末端が特定のエチレン性不飽和基であるポリアルキレンオキサイドオリゴマーをカチオン性単量体と共重合して得られる高分子凝集剤に関する先行技術（特許文献７）があるが、この技術は高分子凝集剤に関するものであり、有機凝結剤としての記載はない。
【００２２】  片末端が下記一般式（１）であるエチレン性不飽和基であるポリアルキレンオキサイドオリゴマーはゲル化を起こしたり、水に不溶化することがなくポリアルキレンオキサイド鎖をグラフトさせることができ、良好な水溶性ポリマーを得ることができる。具体的には（メタ）アリルオキシ基、アリルエトキシ、アリルブトキシ基が挙げられる。
【００２３】  Ｒ１ＣＨ＝Ｃ（Ｒ２）−Ｘ−      （１）
〔上記式中、Ｒ１及びＲ２は、水素又は炭素数１〜３のアルキル基、Ｘは−Ｒ３Ｏ−、又は−Ｏ−であり、Ｒ３は、炭素数１〜４のアルキレン基である。〕
【００２４】  ポリアルキレンオキサイド鎖を構成するアルキレンオキサイドはエチレンオキサイド、プロピレンオキサイドおよびブチレンオキサイドなどが挙げられ、それら２種以上のブロック状のオリゴマーたとえばポリエチレンオキサイドとポリプロピレンオキサイドブロックオリゴマーであって良い。またアルキレンオキサイドの繰り替えし単位は５以上であることが望ましい。これ以下であると十分な凝結性能が得られない。
【００２５】  また、他の末端についてはその構造は必ずしも制限されるものではないが、メトキシ基、エトキシ基、ブドキシ基などの炭素数１〜８のアルコキシル基であるものが重合時にゲル化せず安定に製造できるので好ましい。
【００２６】  片末端がエチレン性不飽和基を有するアルキレンオキサイドオリゴマーは、通常のポリアルキレンオキサイドオリゴマーとアルコール、イソシアネオート化合物のエステル化、エーテル化、ウレタン化反応などにより調製される。その中でアリルオキシポリエチレンオキサイドモノメチルエーテル、アリルオキシポリ（エチレングリコール／プロピレングリコール）モノブチルエーテルが好ましい。
【００２７】  ポリアルキレンオキサイドオリゴマーの添加量としては全単量体とオリゴマーの合計ｍｏｌに対し０．０１〜２ｍｏｌ％であるが、より好ましいのは０．１〜１ｍｏｌ％である。ポリアルキレンオキサイドオリゴマーのみ単量体に添加する場合は、公知の連鎖移動剤を添加し、後述する固有粘度となるように分子量を調節する必要がある。
【００２８】  本発明はカチオン性単量体と共重合可能なその他の単量体をラジカル重合する際に、上記の多官能チオール連鎖移動剤および／またはポリアルキレンオキサイドオリゴマーを、添加することで得られる有機凝結剤であるが、両方とも添加してラジカル重合することで得られる有機凝結剤が特に効果が高い。
【００２９】  本発明におけるカチオン性単量体としてはジアルキルアミノアルキル（メタ）アクリレートの４級塩が挙げられる。具体的にはジメチルアミノエチル（メタ）アクリレートの４級塩として塩化メチル付加物や塩化ベンジル付加物、塩酸塩、硫酸塩などが挙げられる。その他共重合可能な単量体としてはアニオン性およびノニオン性単量体が挙げられる。
【００３０】  アニオン性単量体としてもラジカル重合性を有するものであれば、使用に制限は無く、具体的には、不飽和カルボン酸及びその塩が挙げられ、より具体的にはアクリル酸、メタクリル酸、クロトン酸、イタコン酸及びマレイン酸、２−アクリルアミド−２−メチルプロパンスルホン酸などが挙げられ、その塩としては、アンモニウム塩、ナトリウム及びカリウムなどのアルカリ金属塩が挙げられる。好ましい単量体は、アクリル酸及びメタクリル酸及びその塩である。
【００３１】  ノニオン性単量体としては、アクリルアミド、メタクリルアミド、ジメチルアクリルアミド、ジエチルアクリルアミド、メチルアクリレート、エチルアクリレート、ブチルアクリレート、ヒドロキシエチルアクリレート、メトキシエチルアクリレート、ブトキシエチルアクリレート、エチルカルビトールアクリレート、アクリロニトリル及びビニルアセテートなどを挙げることができる。
【００３２】  本発明の有機凝結剤を得るためのラジカル重合方法には特に制限はなく、塊状重合、懸濁重合、分散重合、エマルション重合、水溶液重合、水溶液ゲル重合等、従来公知の方法を用いることができる。これらのラジカル重合方法の中では製造コスト、重合物の取り扱い易さから、水溶液ゲル重合、油中水型エマルション重合が好ましい。これらの方法から得らえる有機凝結剤の形態としては粉末状または油中水型エマルション等が得られ、その形態は適宜選択される。
【００３３】  油中水型エマルション重合の場合、本発明に用いる所定の単量体を含有する水相と、非混和性の油と界面活性剤からなる油相とを混合して得られる油中水型エマルションに、所定の連鎖移動剤やポリアルキレンオリゴマー、ラジカル開始剤を添加し、窒素雰囲気下で重合することにより本発明のポリマーを有する油中水型エマルションを得ることができる。油としてはパラフィン類や各種鉱油およびそれらの混合物を挙げることができる。油の含有量は、油中水型エマルション全量に対して２０質量％〜５０質量％が好ましい。使用する界面活性剤はＨＬＢが３〜１１であることが好ましい。そのような界面活性剤の例としては、ソルビタンモノオレート、ソルビタンモノステアレート等のノニオン性界面活性剤を挙げることができる。これら界面活性剤の有効な添加量は、油中水型エマルション全量に対して０．５〜１５質量％が好ましく、１〜１０質量％がより好ましい。エマルション重合を行う場合、重合条件は使用するモノマーや開始剤、重合体の物性に応じて適宜設定される。重合温度は０〜１００℃で行い、１０〜８０℃が好ましい。単量体濃度は２０〜５０質量％が好ましく、２５〜４０質量％がより好ましい。重合時間は１〜１０時間が好ましい。
【００３４】  水溶液ゲル重合の例を説明すれば、単量体濃度が１０〜８０質量％、好ましくは２５〜６０質量％の単量体水溶液に所定の連鎖移動剤やポリアルキレンオキサイドオリゴマー添加し窒素雰囲気下で重合開始剤を用いて、重合開始温度０〜３５℃、重合温度１２０℃以下で、０．１〜１０時間重合させて重合体とする方法である。得られたポリマーゲルを裁断、乾燥、粉砕し、粉末状のポリマーを得る。
【００３５】  重合開始剤としては、過硫酸ナトリウム及び過硫酸カリウム等の過硫酸塩、ベンゾイルパーオキシドやパーメンタハイドロオキシド等の有機過酸化物、２，２’−アゾビス−（アミジノプロパン）ハイドロクロライド、アゾビスシアノバレリン酸、２，２’−アゾビスイソブチロニトリル及び２，２’−アゾビス［２−メチル−Ｎ−（２−ヒドロキシエチル）−プロピオンアミド］などのアゾ系化合物、並びに過酸化水素、過硫酸塩と重亜硫酸ナトリウム、硫酸第一鉄などの組み合わせからなるレドックス触媒など公知のものが挙げられる。また、重合は紫外線照射により行うこともでき、アゾ開始剤、例えばケタール型、アセトフェノン型などの光重合開始剤を用いて重合することもできる。重合開始剤の使用量としては、目的とする共重合体の重合度及び粘度などに応じて定めれば良く、通常、全単量体の合計重量を基準にして１０〜２万ｐｐｍ用いることが好ましい。
【００３６】  得られるポリマーの分子量としては１Ｎ硝酸ナトリウム溶液中での３０℃における固有粘度［η］が０．０１ｄｌ／ｇ以上、１０ｄｌ／ｇ以下である。好ましくは０．１ｄｌ／ｇ以上、７ｄｌ／ｇ以下である。１０ｄｌ／ｇより大きい固有粘度では懸濁物質を十分に補足することができず、凝結粒子が大きく柔らかく水を多量に含有するようになるため、最終的な固液分離が不十分になり、０．０１ｄｌ／ｇより小さな固有粘度では懸濁物質を凝結させることができない。固有粘度の測定方法としてはＪＩＳＫ７３６７−１に従い、ウベローデ型毛管粘度計などの毛管粘度計を用いて、いくつかのポリマー濃度において測定した還元粘度の値をポリマー濃度に対してプロットしたＨｕｇｇｉｎｓプロットを作成し、濃度０に外挿することより得ることができる。分子量を調節する方法としては、ポリアルキレンオリゴマーのみを添加する場合には公知の連鎖移動剤を使用することができる。また、多価チオール連鎖移動剤を用いる場合には、単独に加え、公知の連鎖移動剤との併用もできる。公知の連鎖移動剤としては、メルカプトエタノール、メルカプトプロピオン酸等のチオール化合物や、亜硫酸ナトリウム、重亜硫酸水素ナトリウム及び次亜リン酸ナトリウム等の還元性無機塩類、エタノール等のアルコール類、メタリルスルホン酸ナトリウム等のアリル化合物が挙げられる。
【００３７】  この他、本発明の効果を阻害しない範囲で安定剤やｐＨ調整剤、酸化防止剤、界面活性剤等の添加物を追加しても良い。
【００３８】  本発明の有機凝結剤の処理対象となる廃水には、産業廃水、無機物質懸濁廃水等が含まれる。具体的には、製紙廃水、自動車業、製鉄業等の工業廃水、クリーニング業廃水、金属加工業の廃液が挙げられる。
【００３９】  製紙廃水とは、古紙パルプを製造する際に排出される古紙パルプ製造廃水、クラフトパルプ（ＫＰ）を製造する際に排出されるクラフトパルプ製造廃水、機械パルプを製造する際に排出される機械パルプ製造廃水、塗料を紙に塗工する際に排出される塗工液廃水、パルプを抄紙する際に排出される抄紙工程廃水、塩素で漂白処理をした際に排出される晒し系廃水等である。さらにこれらの製紙廃水を活性汚泥処理した廃水、クラリファイヤー処理水、及びこれらを更に硫酸アルミニウム等で処理した廃水、さらに上述の各種製紙廃水や、冷却廃水等からなる総合廃水であってもよい。一般的に、前記製紙廃水には、繊維分、填料、顔料等の懸濁物質が含まれる。
【００４０】  金属加工業の廃液には、例えば、ダイキャスト鋳造、熱間鍛造で用いられる水溶性または水分散性の処理液や潤滑剤、切削油等を含む廃液が挙げられる。
【００４１】  他の例としては、半導体製造や液晶パネル製造における現像工程、剥離工程、エッチング工程、洗浄工程等で発生する電子産業廃水、塗装・染色工場で発生する有機性廃水、化学工場廃水、下水処理場等における下水の汚濁廃水がある。他に、食肉加工工場廃水、食品加工工場廃水がある。食品加工工場廃水には、有機質、油分が多く含まれる。他の例として、動物や魚の血液等を含む畜産系処理水や、し尿及び有機性産業汚濁廃水がある。
【００４２】  さらに他の例として、地盤改良、トンネル掘削、ビル建設現場等で発生する工事・建設汚濁廃水、砂利採取、砂利砕石、河川、港湾等の工事現場で発生する浚渫泥漿等が挙げられる。一般的にこれらの廃水には無機懸濁物が多量に含まれる。
【００４３】  本発明の有機凝結剤の使用方法については公知の方法たとえば、凝結剤を添加することによる凝結工程と高分子凝集剤を一種または２種以上添加することにより粗大フロックを形成する２段階で廃水を処理する凝集沈殿法や凝結工程に続く脱水機などの機械で連続的に行われる脱水法等が挙げられる。
【００４４】  廃水への添加形態は水溶液、粉末、油中水エマルション等特に限定されないが、水溶液の状態であることが好ましい。水溶液の場合にはあらかじめ、水を張った攪拌機つきの溶解タンクに所定量の有機凝結剤を添加して撹拌溶解させたり、ラインミキサーを含む溶解ラインにて水と有機凝結剤を接触混合して溶解させる。その際、ポリマー濃度は０．０１％〜１％であることが好ましい。
【００４５】  ［凝結工程］
本発明の有機凝結剤の添加量は、廃水のｐＨ、ＳＳ、ＴＳ等の廃水の性状、他の凝結剤を併用する場合はその添加量に応じて調整される。有機凝結剤の添加量は、廃水の量に対して固形分換算で通常０．１〜１０００ｐｐｍ好ましくは０．５〜１００ｐｐｍである。
【００４６】  本発明は、凝結作用を向上させるために、本発明の効果を阻害しない範囲で、さらに公知の無機凝結剤や、本発明の有機凝結剤と異なる他の有機凝結剤を併用することができる。併用する場合は廃水への添加方法は特に制限されず、個別に添加しても、あらかじめ混合しても添加することができる。公知の無機凝結剤の例としては、硫酸バンドやポリ塩化アルミニウム（ＰＡＣ）、塩化アルミ、塩化第２鉄、硫酸第１鉄、ポリ鉄、ポリシリカ鉄等を挙げることができる。これらの無機凝結剤は単独でも２種類以上用いてもよい。他の有機凝結剤の例としては、エピクロルヒドリンとジメチルアミンの縮合物、ポリエチレンイミン塩酸塩、ポリアリルアミン塩酸塩、ポリジメチルジアリルアンモニウムクロライド等が挙げられる。
【００４７】  無機凝結剤を併用する場合は、無機凝結剤の添加量も考慮される。例えば、有機凝結剤を使用することにより低減された無機凝結剤の量１００質量部に対し、有機凝結剤の添加量を０．１〜２０質量部とすることが好ましく、０．１〜１０質量部とすることがより好ましい。無機凝結剤の添加量は廃水の量に対して固形分換算で通常１０〜２０００ｐｐｍであり、好ましくは５０〜２０００ｐｐｍである。無機凝結剤の添加順はあらかじめ混合あるいは同時に添加しても、先に添加してもよいが、有機凝結剤を先に添加することが好ましい。
【００４８】  ［凝沈工程］
凝結粒子形成された廃水にはさらに高分子凝集剤を添加混合する。凝結粒子がさらに粗大化した凝集フロックが形成される。本工程では、公知のアニオン性またはノニオン性高分子凝集剤を用いることができる。アニオン性高分子凝集剤としては、アクリルアミドとアクリル酸ナトリウムの共重合物、アクリルアミドと２−アクリルアミド−２−メチルプロパンスルホン酸の共重合物、アクリルアミドとアクリル酸ナトリウムと２−アクリルアミド−２−メチルプロパンスルホン酸の共重合物、ポリアクリル酸ナトリウム、ポリアクリルアミドの部分加水分解物等を挙げることができる。ノニオン性高分子凝集剤としてはポリアクリルアミド、アクリルアミドと他のノニオン性モノマーの共重合物等を挙げることができる。高分子凝集剤の好ましい重量平均分子量は２００万〜２０００万である。高分子凝集剤の添加量は凝結後の廃水の性状により調整される。添加量は凝結された廃水中に、廃水の量に対して固形分換算で０．０５〜２０ｐｐｍが好ましい。
【００４９】  粗大な凝集フロックを固液分離することにより、清澄な処理水を得ることができる。固液分離の方法は従来公知の方法で行うことができる。例えば、沈降分離、加圧浮上、濾過などにより固液分離でき、好ましくは沈降分離が行われる。凝集フロックやその他の懸濁物を固液分離することにより、清澄性の良好な処理水を得ることができる。本発明の廃水処理方法は、適宜ｐＨ調整剤を廃水に添加しながら行ってもよい。
【００５０】［脱水工程］
脱水処理においても公知の方法、たとえば、有機凝結剤を添加後、カチオン性高分子凝集剤を添加し脱水する方法や、有機凝結剤を添加混合後にノニオン性および／またはアニオン性高分子凝集剤を添加混合し、さらにカチオン性高分子凝集剤を添加する有機汚泥の脱水方法があるがこのような汚泥の脱水処理においても従来の有機凝結剤に比べ本発明の有機凝結剤の使用により高い効率で脱水処理ができる。
【００５１】  添加する高分子凝集剤は、上述の公知のアニオン性および／またはノニオン性凝集剤の他に公知のカチオン性高分子凝集剤、両性高分子凝集剤を用いることができる。カチオン性高分子凝集剤としては、ジアルキルアミノアルキル（メタ）アクリレートの４級塩と（メタ）アクリルアミドとの共重合体、ポリアクリルアミドのホフマン分解物、マンニッヒ変性物、ポリアミジン等一般的なカチオン系凝集剤を使用することができる。両性高分子剤はジアルキルアミノアルキル（メタ）アクリレートの４級塩と、（メタ）アクリル酸、イタコン酸、マレイン酸などの未中和または部分中和、全中和酸塩と（メタ）アクリルアミドとの共重合体などが挙げられる。高分子凝集剤の重量平均分子量は２００万〜２０００万である。形成されたフロックは、スクリュープレス型脱水機、ベルトプレス型脱水機、フィルタープレス型脱水機、スクリューデカンター等の一般的な脱水装置を用いて脱水され、脱水ケーキとすることができる。
【実施例】
【００５２】以下に本発明を実施例および比較例によって更に詳細に説明するが、本発明はその要旨を超えない限り以下の実施例に何ら限定されるものではない。【００５３】＜製造例１＞
ステンレス製反応容器に、５０％アクリルアミド水溶液と７９％ジメチルアミノエチルアクリレートの塩化メチル４級化物水溶液を表１に示す割合になるように量り取った。全単量体濃度が５５質量％となるように蒸留水を加え、濃硫酸でｐＨ４に調製し、１０００ｇの水溶液を得た。さらに窒素ガスを６０分間溶液に吹き込みながら温度を１０℃に調節した。これに多価チオール連鎖移動剤としてカレンズＭＴＰＥ１の２５％メタノール溶液を、ＭＴＰＥ１が全単量体重量に対し１０００ｐｐｍとなるように添加し、撹拌した。さらに２，２’−アゾビス−（アミジノプロパン）ハイドロクロライド（和光純薬（株）製Ｖ−５０）を全単量体重量に対して２０００ｐｐｍ添加し、混合撹拌後、反応容器の上方から１３Ｗブラックライトを用いて０．４ｍＷ／ｃｍ２の照射強度で６０分間照射して重合を行い、含水ゲル状の水溶性共重合体を得た。含水ゲル状の水溶性共重合体を容器から取り出し細断後、温度８０℃で５時間乾燥後粉砕して粉末状の水溶性共重合体を得た。この水溶性共重合体を有機凝結剤Ａ１とした。【００５４】＜製造例２＞
製造例１と同様に単量体水溶液を調製後、ポリアルキレンオキサイドオリゴマーとしてユニルーブＰＫＡ５０１５（Ｍｗ＝１６００）を全単量体とオリゴマーの合計ｍｏｌに対し、０．３ｍｏｌ％となるように添加し、混合撹拌した。窒素ガスを６０分溶液に吹き込みながら温度を１０℃に調節した後、連鎖移動剤として亜硫酸水素ナトリウムを全単量体重量に対し５０ｐｐｍ添加し、さらにＶ−５０を全単量体重量に対して２０００ｐｐｍ添加し混合撹拌後、製造例１と同様に重合、後処理を行い有機凝結剤Ａ２を得た。【００５５】＜製造例３＞
製造例１と同様に単量体水溶液を調製し、ポリアルキレンオキサイドオリゴマーとしてＰＫＡ５０１５を全単量体に対し０．１ｍｏｌ％となるように添加した。窒素ガスを６０分溶液に吹き込みながら温度を１０℃に調節した後、多価チオール連鎖移動剤としてカレンズＭＴＰＥ１の２５％メタノール溶液を全単量体重量に対して３０００ｐｐｍとなるように添加し、撹拌した。さらにＶ−５０を添加し製造例１と同様に重合、後処理を行い有機凝結剤Ａ３を得た。【００５６】  以下同様にして表１に示す製造例４〜９を行い、有機凝結剤Ａ４〜Ａ９を得た。【００５７】＜比較製造例１＞
製造例２においてポリアルキレンオキサイドオリゴマーを入れない以外は同様にして有機凝結剤Ｂ１を得た。【００５８】＜比較製造例２＞
製造例５においてポリアルキレンオキサイドオリゴマーを入れない以外は同様にして有機凝結剤Ｂ２を得た。【００５９】＜比較製造例３＞
製造例８においてポリアルキレンオキサイドオリゴマーを入れない以外は同様にして有機凝結剤Ｂ３を得た。【００６０】＜製造例１０＞
油中水型エマルション有機凝結剤Ａ１０は、以下に記載する工程により合成した。１０００ｍｌ四つ口セパラブルフラスコに５０％アクリルアミド水溶液１１．０ｇ、７９％ジメチルアミノエチルアクリレートの塩化メチル４級化物水溶液３６０．０ｇ、多価チオール連鎖移動剤としてカレンズＭＴＰＥ１の２０％アセトン溶液をＭＴＰＥ１が全単量体に対し６０００ｐｐｍとなるように添加し、さらに蒸留水を投入し、濃硫酸でｐＨを４に調整した後、開始剤としてＶ−５０を０．４ｇ含む水溶液２０ｇを添加し、全量４００ｇのモノマー水溶液になるように調製した。さらに、この単量体水溶液をＨＬＢ  ４．２のノニオン性界面活性剤９．９ｇを溶解したパラフィン油１６０ｇに加え、ホモジナイザーにて高速攪拌して乳化した。フラスコに窒素ガス吹き込み管、還流冷却器、温度計を取り付け、攪拌機を通常の化学反応用の攪拌機に代え、攪拌しながらこの乳化液中に３０分間窒素ガスを通し脱気した後、５０℃に昇温して、窒素ガス雰囲気下で４時間重合を行った。重合終了後、ＨＬＢが１３．０のノニオン性界面活性剤１０．５ｇを加えてエマルションの有機凝結剤Ａ１０を得た。【００６１】＜製造例１１＞
製造例１０において表１に示す全単量体とオリゴマーの合計比率の単量体とポリアルキレンオキサイドオリゴマーＰＫＡ５０１５を全単量体とオリゴマーの合計比率で０．３ｍｏｌ％添加し、さらにカレンズＭＴＰＥ１の代わりにメタリルスルホン酸ナトリウム（ＳＭＳ）を３０００ｐｐｍ添加して重合すること以外は同様にしてエマルションの有機凝結剤Ａ１１を得た。【００６２】＜製造例１２＞
製造例１０において多価チオール連鎖移動剤としてカレンズＭＴＰＥ１を全単量体に対し１００００ｐｐｍ、アリルオキシポリアルキレンオキサイドオリゴマーＰＫＡ５０１５を全単量体とオリゴマーの合計の０．１ｍｏｌ％となるように添加し重合すること以外は同様にして有機凝結剤Ａ１２を得た。以下同様にして表１に示すように製造例１３〜１５を行い、有機凝結剤Ａ１３〜Ａ１５を得た。【００６３】＜比較製造例４＞
製造例１１において、ポリアルキレンオキサイドオリゴマーを添加せず、表１の比率の単量体を添加して重合する以外は同様にして製造し、エマルションの有機凝結剤Ｂ４を得た。【００６４】＜比較製造例５＞
製造例１４においてポリアルキレンオキサイドオリゴマーを添加せず、表１の比率の単量体を添加して重合すること以外は同様にして製造し、エマルションの有機凝結剤Ｂ５を得た。【００６５】
【表１】
2015066549.tif 000003
【００６６】表１において、略号は以下を意味する。
ＤＡＣ：ジメチルアミノエチルアクリレートの塩化メチル４級塩
ＡＭ：アクリルアミド
ＰＫＡ５０１５：日油（株）製ユニルーブＰＫＡ５０１５（アリルオキシポリ（エチレングリコール／プロピレングリコール）モノブチルエーテル、Ｍｗ＝１６００）
ＭＴＰＥ１：、昭和電工（株）製カレンズＭＴＰＥ１（ペンタエリスリトール  テトラキス（３−メルカプトブチレート））
ＮａＨＳＯ３：亜硫酸水素ナトリウム
ＳＭＳ：メタリルスルホン酸ナトリウム
固有粘度［η］：ＪＩＳＫ７３６７−１に従いウベローデ型粘度計で測定して得られた１Ｎ硝酸ナトリウム中３０℃における値：ｄｌ／ｇ【００６７】＜性能評価例１＞（実施例１〜３、比較例１〜３）
Ａ製紙工場廃水（ＴＳ＝１６８０ｍｇ／ｌ、ＳＳ＝２００ｍｇ／ｌ、ＣＯＤ８００ｍｇ／ｌ）を用いて凝集沈殿試験を行った。廃水４００ｍｌをビーカーに採取した。表２に示す有機凝結剤をイオン交換水に溶解してポリマー分が０．１重量％の水溶液とした。また、無機凝結剤として硫酸バンド（酸化アルミニウムとして８重量％）を準備した。ビーカーをジャーテスターにセットし、有機凝結剤Ａ７を廃水に対しポリマー分換算で４ｐｐｍとなるように添加後１２０ｒｐｍで１５秒撹拌を行った。次にイオン交換水にポリマー分が０．１重量％となるように溶解したアニオン性高分子凝集剤（ＭＴアクアポリマー（株）製アコフロックＡ１１０Ｈ）を廃水に対しポリマー分換算で０．５ｐｐｍ添加して１２０ｒｐｍで６０秒撹拌後、さらに６０ｒｐｍで６０秒撹拌してフロックを生成させた。以下同様にして表２に示すサンプルの有機凝結剤を添加し、フロックを形成させた。また、比較として、ポリアルキレンオキサイドオリゴマーと多価チオール連鎖移動剤を用いない有機凝結剤Ｂ３を用いてフロックを形成させた。また有機凝結剤の代わりに硫酸バンドを表２に示す量を廃水に対して見かけ重量換算で表２に示す量を添加した以外は実施例同様に行いフロックを形成させた。生成したフロック径とフロックが沈降して深さが５ｃｍになるまでの沈降時間、上澄みの目視による濁度（○は濁りなしで良、△は濁り有で可、×は濁多く、不可）、上澄み液のＣＯＤ値（ＪＩＳＫ−０１０２に示す方法）を測定した結果を表２に示す。この結果から実施例に用いた本発明の有機凝結剤は比較例に比べて、添加量が少なく、凝集特性や処理水の清澄性（濁度、ＣＯＤ値）に優れており、無機凝結剤に比べて添加量が大幅に削減できている。【００６８】
【表２】
2015066549.tif 000004
【００６９】＜性能評価例２＞（実施例４〜６、比較例４〜６）
Ｂ砂利破砕工場砂利洗浄廃水（ＴＳ＝２５１００ｍｇ／ｌ、ＳＳ＝２０５００ｍｇ・ｌ）を用いて凝集沈殿試験を行った。廃水４００ｍｌをビーカーに採取した。表３に示す有機凝結剤をイオン交換水でポリマー分０．１重量％の水溶液とした。また、無機凝結剤としてポリ塩化アルミニウム（ＰＡＣ、酸化アルミニウムとして１０重量％）を準備した。ビーカーをジャーテスターにセットし、有機凝結剤Ａ１０を廃水に対し固形分換算で５ｐｐｍとなるように添加後１５０ｒｐｍで１５秒撹拌を行った。次にイオン交換水にポリマー分が０．１重量％となるように溶解したアニオン性高分子凝集剤（ＭＴアクアポリマー（株）製アコフロックＡ１３０Ｈ）を廃水に対してポリマー分換算で２ｐｐｍ添加して１００ｒｐｍで６０秒撹拌してフロックを生成させた。以下同様にして表３に示すサンプルの有機凝結剤を添加し、フロックを形成させた。また、比較として、ポリアルキレンオキサイドオリゴマーと多価チオール連鎖移動剤を用いない有機凝結剤Ｂ４を廃水に対しポリマー分換算で５ｐｐｍ添加してフロックを形成させた。さらに、有機凝結剤の代わりに無機凝結剤ＰＡＣを表３に示す量を廃水に対して見かけ重量で表３の量となるように添加した以外は実施例同様に行いフロックを形成させた。生成したフロック径とフロックが沈降して深さが５ｃｍになるまでの沈降時間、上澄みの目視による濁度（○は濁りなしで良、△は濁り有で可、×は濁多く、不可）を測定した結果を表○に示す。この結果から実施例に用いた本発明の有機凝結剤は比較例に比べて、添加量が少なく、凝集特性や処理水の清澄性（濁度）に優れており、無機凝結剤に比べて添加量が大幅に削減できている。【００７０】
【表３】
2015066549.tif 000005
【００７１】＜性能評価例３＞（実施例７〜９、比較例７〜９）
Ｃ製紙工場廃水（ＴＳ＝３３３００ｍｇ／ｌ、ＳＳ＝３１３００ｍｇ／ｌ）を用いて脱水試験を行った。廃水２００ｍｌをビーカーに採取した。表３に示す有機凝結剤をイオン交換水に溶解してポリマー分換算で０．１重量％水溶液を調製した。無機凝結剤として硫酸バンド（酸化アルミニウム換算で８重量％）を準備した。有機凝結剤Ａ１を廃水に対してポリマー分換算で５ｐｐｍ添加し、平羽根翼で２５０ｒｐｍで３０秒撹拌した。次にイオン交換水にポリマー分が０．１重量％となるように溶解したアニオン性高分子凝集剤（アコフロックＥ２３００）を廃水に対しポリマー分換算で１０ｐｐｍ添加し２５０ｒｐｍで３０秒撹拌した。最後にイオン交換水にポリマー分が０．１重量％となるように溶解したカチオン性高分子凝集剤（アロンフロックＥ３１５０）を廃水に対しポリマー分換算で２５ｐｐｍ添加し２５０ｒｐｍで３０秒撹拌してフロックを形成させた。以下表４に示すサンプルを添加し同様な方法でフロックを形成させた。比較としてポリアルキレンオキサイドオリゴマーと多価チオール連鎖移動剤を用いない有機凝結剤Ｂ１を添加し実施例同様な方法でフロックを形成させた。また、硫酸バンドを廃水に対し見かけ重量で表４に示す量を添加し実施例同様の方法でフロックを形成させた。フロック径を測定後、＃６０Ｍｅｓｈの濾過缶に廃水を流し込み、１０秒後の濾液量を測定した。さらに濾液の外観を測定した。濾過缶に残ったケーキの強度を手絞り（５が最も締まったケーキで最良で、１が最も悪く水持ちした柔らかいケーキ）を行い測定した。また、ケーキをベルトプレスでプレス後の含水率を測定した。表４に示すように本発明の有機凝結剤は比較例に比べて、添加量が少なく、濾水性やフロック径、ケーキ強度に優れており、また、無機凝結剤に比べて添加量が大幅に削減できている。【００７２】
【表４】
2015066549.tif 000006
【００７３】＜性能評価例４＞（実施例１０〜１２、比較例１０〜１２）
Ｄ化学工場廃水（ＴＳ＝２８０００ｍｇ／ｌ、ＳＳ＝２６１００ｍｇ／ｌ）を用いて脱水試験を行った。廃水２００ｍｌをビーカーに採取した。表４に示す有機凝結剤をイオン交換水に溶解してポリマー分が０．１重量％水溶液を調製した。無機凝結剤として硫酸バンド（酸化アルミニウム換算で８重量％）を準備した。有機凝結剤Ａ４を廃水に対しポリマー分換算で４ｐｐｍ添加した後、平羽根翼で２５０ｒｐｍで３０秒撹拌した。イオン交換水にポリマー分が０．１重量％となるように溶解した両性高分子凝集剤（アロンフロックＥ５５６１）を１５０ｐｐｍ添加し２５０ｒｐｍで３０秒撹拌してフロックを形成させた。同様にして表５に示す有機凝結剤を用いてフロックを形成させた。比較としてポリアルキレンオキサイドオリゴマーと多価チオール連鎖移動剤を用いない有機凝結剤Ｂ２を廃水に対しポリマー分換算で８ｐｐｍ添加し、実施例と同様にしてフロックを形成させた。また、有機凝結剤の代わりに硫酸バンドを見かけ重量で表５に示す量を添加し、実施例同様にフロックを形成させた。フロック径を測定後、＃６０Ｍｅｓｈの濾過缶に廃水を流し込み、１０秒後の濾液量を測定した。さらに濾液の外観を測定した。濾過缶に残ったケーキ強度を手絞り（５が最も締まったケーキで最良で、１が最も悪く水持ちした柔らかいケーキ）を行い測定した。また、ケーキをベルトプレスでプレス後の含水率を測定した。表４に示すように本発明の有機凝結剤は比較例に比べて、添加量が少なく、濾水性やフロック径、ケーキ強度に優れており、また、無機凝結剤に比べて添加量が大幅に削減できている。【００７４】
【表５】
2015066549.tif 000007
【００７５】＜性能評価例５＞
Ｅ製紙工場廃水（ＴＳ＝４４０００ｍｇ／ｌ、ＳＳ＝３８３００ｍｇ／ｌ）を用いて脱水試験を行った。廃水２００ｍｌをビーカーに採取した。表４に示す有機凝結剤をイオン交換水に溶解してポリマー分が０．１重量％の水溶液を調製した。無機凝結剤として硫酸バンド（酸化アルミニウム換算で８重量％）を準備した。有機凝結剤Ａ１３を廃水に対してポリマー分換算で５ｐｐｍを添加後、平羽翼で２００ｒｐｍで２０秒撹拌後、イオン交換水にポリマー分で０．１重量％となるように溶解したアニオン性高分子凝集剤（ＭＴアクアポリマー（株）製アコフロックＥ２３００）を廃水に対しポリマー分換算で７ｐｐｍ添加し、２００ｒｐｍで３０秒間撹拌した。最後にイオン交換水にポリマー分で０．１重量％となるように溶解したカチオン性高分子凝集剤（ＭＴアクアポリマー（株）製アロンフロックＥ３３６０）を廃水に対してポリマー分換算で２０ｐｐｍ添加し２００ｐｐｍで３０秒撹拌してフロックを形成させた。以下同様にしてＡ１４、Ａ１５を用いてフロックを形成させた。実施例１６は有機凝結剤Ａ１５のポリマー分０．１重量％溶液を廃水にポリマー分換算で２ｐｐｍ添加後、平羽翼で２００ｒｐｍで２０秒撹拌後、硫酸バンドを見かけ重量で廃水に対し２００ｐｐｍ添加し、平羽翼で２００ｒｐｍで２０秒撹拌後、実施例１３と同様に高分子凝集剤でフロックを形成させた。実施例１７は硫酸バンドを見かけ重量で廃水に対し２００ｐｐｍ添加し、平羽翼で２００ｒｐｍで２０秒撹拌後、有機凝結剤Ａ１５を廃水に対しポリマー分で２ｐｐｍ添加し、平羽翼で２００ｒｐｍで２０秒撹拌した後、実施例１３と同様に高分子凝集剤でフロックを形成させた。さらに、実施例１８は廃水に対し有機凝結剤Ａ１５をポリマー分換算で２ｐｐｍと硫酸バンドを見かけ重量で２００ｐｐｍ同時に添加し、平羽根翼で２００ｒｐｍで２０秒撹拌後、実施例１３と同様に高分子業種剤でフロックを形成させた。比較例としてポリアルキレンオキサイドオリゴマーと多価チオール連鎖移動剤を用いない有機凝結剤Ｂ５を廃水に対してポリマー分で５ｐｐｍ添加し、平羽翼で２００ｒｐｍ２０秒撹拌後、実施例１３同様に高分子凝集剤で処理してフロックを形成させた。また、有機凝結剤の代わりに硫酸バンドを見かけ重量分換算で表６に示す量添加後、平羽翼で２００ｒｐｍ２０秒撹拌後、実施例１３と同様に高分子凝集剤でフロックを形成させた。＃６０Ｍｅｓｈの濾過缶に廃水を流し込み、１０秒後の濾液量を測定した。さらに濾液の外観を観察した。濾過缶に残ったケーキの強度を手絞りにより判定した。またケーキをベルトプレスにてプレス後の含水率を測定した。表６に示すように本発明の有機凝結剤は比較例に比べて濾水性、フロック性、含水率に優れるため無機凝結剤に比べて添加量を大幅に削減することができる。また、無機凝結剤と併用した場合も無機凝結剤の使用量を大幅に減らすことができ、さらに有機凝結剤を無機凝結剤より先に添加することで凝集製性能やケーキ強度が向上していることが向上していることがわかる。【００７６】
【表６】
2015066549.tif 000008